(57)【特許請求の範囲】
【請求項１】
ａ）中性コア、
ｂ）メタクリレートコポリマーからなる内部被膜、
ｃ）コポリマーの４０〜９５質量％がアクリル酸またはメタクリル酸のラジカル重合したＣ１〜Ｃ４−アルキルエステルからなり、コポリマーの５〜６０質量％がアルキル基にアニオン基を有する（メタ）アクリレートモノマーからなるコポリマーからなる外部被膜
から形成される多層薬剤形において、内部被膜が実質的にメタクリレートコポリマーからなり、前記メタクリレートコポリマーが、少なくとも９０質量％までが中性基を有する（メタ）アクリレートモノマーからなり、最高で３０℃のＤＩＮ５３７８７による最低皮膜形成温度を有し、結合した形で製薬作用物質を含有することを特徴とする多層薬剤形。
【請求項２】
内部被膜のメタクリレートコポリマーがメチルメタクリレート２５〜３５質量％、エチルアクリレート７５〜６５質量％および他のビニル重合可能なモノマー１０質量％までから重合され、その際量の割合は添加して１００質量％になる請求項１記載の多層薬剤形。
【請求項３】
内部層の作用物質／ポリマー比が２０：１〜１：２０である請求項１または２記載の多層薬剤形。
【請求項４】
外部被膜が実質的に（メタ）アクリレートコポリマーからなり、前記（メタ）アクリレートコポリマーがメタクリル酸４０〜６０質量％およびメチルメタクリレート６０〜４０質量％またはエチルアクリレート６０〜４０質量％からなる請求項１から３までのいずれか１項記載の多層薬剤形。
【請求項５】
外部被膜が実質的に（メタ）アクリレートコポリマーからなり、前記（メタ）アクリレートコポリマーがメタクリル酸２０〜４０質量％およびメチルメタクリレート８０〜６０質量％からなる請求項１から３までのいずれか１項記載の多層薬剤形。
【請求項６】
外部被膜が実質的に（メタ）アクリレートコポリマーからなり、前記（メタ）アクリレートコポリマーがメタクリル酸および／またはアクリル酸２０〜３４質量％、メチルアクリレート２０〜６９質量％、エチルアクリレート０〜４０質量％および他のビニル共重合可能なモノマー０〜１０質量％からなり、ＩＳＯ１１３５７−２、区分３.３.３によるコポリマーのガラス転移温度が最高で６０℃である請求項１から３までのいずれか１項記載の多層薬剤形。
【請求項７】
外部被膜が実質的に（メタ）アクリレートコポリマーからなり、前記（メタ）アクリレートコポリマーがメチルメタクリレート１０〜３０質量％、メチルアクリレート５０〜７０質量％およびメタクリル酸５〜１５質量％からなる請求項１から３までのいずれか１項記載の多層薬剤形。
【請求項８】
アミノサリチレート、スルホンアミドまたはグルココルチコイドの作用物質の種類からの一種の作用物質を含有する請求項１から７までのいずれか１項記載の多層薬剤形。
【請求項９】
作用物質、５−アミノサリチル酸、オルサラジン、スルファラジン、プレドニソン、プレドニソロンまたはブデソニドを含有する請求項８記載の多層薬剤形。
【請求項１０】
酵素、ペプチドホルモン、免疫調節プロテイン、抗原、抗体またはオリゴヌクレオチドの作用物質の種類からの一種の作用物質を含有する請求項１から７までのいずれか１項記載の多層薬剤形。
【請求項１１】
作用物質、パンクレアチン、インシュリン、ヒト成長ホルモン（ｈＧＨ）、コルバプラチン、イントロンＡ、カルシトニン、クロマリン、インターフェロン、顆粒球、コロニー刺激因子（Ｇ−ＣＳＦ）、インターロイキン、上皮小体ホルモン、グルカゴン、プロソマトスタチン、ソマトスタチン、デチレリックス、セトロレリックス、バソプレシン、１−デアミノシステイン−８−Ｄ−アルギニン−バソプレシン、ロイプロリド酢酸塩、または草またはライ麦、小麦、大麦、エン麦、ギョウギシバ、トクサ、エジプトイチジク、ニレ、オーク、プラタナス、ポプラ、シーダー材、アザミのような他の植物から単離された抗原を含有する請求項１０記載の多層薬剤形。
【請求項１２】
燐酸塩ベースの低張性および等張性放出媒体緩衝液ｐＨ６.８中での作用物質の放出の％の値が１〜５時間の時間の任意の時点で互いに１０％より多く相違しない請求項１から６までのいずれか１項記載の多層薬剤形。
【発明の詳細な説明】
【技術分野】
【０００１】
本発明は作用物質のための結合剤として中性メタクリレートコポリマーを有する多層薬剤形に関する。
【０００２】
技術水準
メチルメタクリレートまたはエチルアクリレートのような、大部分が（少なくとも９５％が）中性基を有する（メタ）アクリレートモノマーからなるメタクリレートコポリマーである、いわゆる中性メタクリレートコポリマーの、作用物質が遅れて放出する薬剤形のための被覆剤および結合剤としての使用はかなり前から知られている。
【０００３】
アニオン性分散液との混合物での使用は例えば欧州特許公開第１５２０３８号、欧州特許公開第２０８２１３号または欧州特許公開第６１７９７２号に記載されている。
【０００４】
ＷＯ０１／６８７６７号は、
ａ）中性基およびＤＳＣ法により決定した−２０℃〜＋２０℃のガラス転移温度Ｔｇを有する（メタ）アクリレートモノマー少なくとも９０質量％からなるメタクリレートコポリマー９０〜９９質量％、および
ｂ）ＨＬＢ値１５.２〜１７.３を有する非イオン性乳化剤１〜１０質量％
からなる、固体含量１０〜７０質量％を有する、薬剤形のための被覆剤および結合剤として使用するために適している分散液を記載する。
【０００５】
ＷＯ０１／６８７６７号に記載された特定の乳化剤の使用は、分散液および粒度分布の安定性を維持して、これから製薬製剤を製造することを可能にし、その際乳化剤による結晶構造の形成に伴う相分離が生じない。
【０００６】
ＷＯ０１／６８７６７号は更に多層被覆層を製造できることを記載する。例えば塩基性または水に反応する作用物質を含有するコアは、本発明の被覆剤を塗装する前に、例えばセルロースエーテル、セルロースエステル、カチオン性ポリメタクリレート（例えばユードラジット（Ｅｕｄｒａｇｉｔ）（登録商標）Ｅ１００、ＲＬ１００、ＲＳ１００、Ｒｏｅｈｍ社）のような他の被覆剤の閉鎖層を備えることができる。同様に例えば香りまたは味を遮断する作用を有するまたは快適な着色作用または光沢作用を有する他の被膜を引き続き被覆することができる。
【０００７】
ＷＯ０１／６８７６７号による典型的なメタクリレートコポリマーは例えばメチルメタクリレート２５〜３５質量％およびエチルアクリレート７５〜６５質量％から形成されることができる。場合により他のビニルモノマーの少ないコモノマー含量が存在することが可能である。
【０００８】
多層薬剤形は広く知られている。ＷＯ０１／６８０５８号は、例えば実質的に
ａ）製薬作用物質を有するコア、
ｂ）アクリル酸またはメタクリル酸のラジカル重合したＣ１−〜Ｃ４−アルキルエステル８５〜９８質量％およびアルキル基に第四級アンモニウム基を有する（メタ）アクリレートモノマー１５〜２質量％からなるコポリマーまたはコポリマーの混合物の内部被膜、および
ｃ）アクリル酸またはメタクリル酸のラジカル重合したＣ１〜Ｃ４−アルキルエステル７５〜９５質量％およびアルキル基にアニオン基を有する（メタ）アクリレートモノマー５〜２５質量％からなるコポリマーの外部被膜
から形成される多層薬剤形の、ｐＨ１.２で２時間および引き続き緩衝液中でｐＨ７.０に変化するＵＳＰ放出試験において、存在する作用物質の放出が試験の開始後２.０時間までの時間で５％未満であり、試験の開始後８時間で３０〜８０質量％である薬剤形を製造するための使用を記載する。
【０００９】
課題および解決手段
本発明はＷＯ０１／６８７６７号から出発する。ここに記載される多層薬剤形は変動する放出特性の調節および正確なかつ決められた条件下の再現可能な作用物質の放出を可能にする。
【００１０】
その製造は多数の作業で製造される多層構造によりかなり複雑である。
【００１１】
更に外部被覆層を溶出した後に、調節される層厚、組成、個々の作用物質およびその濃度に依存して内部被覆層と、コアから徐々に放出される作用物質分子の間の相互作用が存在することが完全に排除されない。これは特に（メタ）アクリレートコポリマーの正に荷電された第四級アンモニウム基または分子内のその反対イオン塩化物の相互作用に導入される極性基またはイオン基を有する作用物質を有する場合に生じる。
【００１２】
他の問題は作用物質放出特性が包囲する媒体のイオン濃度に明らかに影響されることである。特に経口薬剤形はしばしば水と一緒に服用され、胃および腸でのイオン濃度が常に例えば食物の摂取により一定の変動にさらされるので、薬剤形は生体内で変動するイオン濃度にさらされる。これにより生体内で常に再現できない作用物質放出特性を生じる。従って好ましい薬剤形は包囲する媒体のイオン濃度にきわめて多く影響されない作用物質放出特性を有する。
【００１３】
付加的な要因は、被膜の十分な柔軟性を保証するために、内部被覆層が一般に可塑剤を用いて形成されなければならないことである。例えばタルクまたはグリセロールモノステアレートのような離型剤の使用は、内部被覆層の塗装の間または後に被覆されたユニットの付着を避けるために、一般に避けられない。
【００１４】
従って前記の問題は、ＷＯ０１／６８７６７号の多層薬剤形と同様に変動する放出特性の調節および包囲する媒体のイオン濃度が異なっていても正確であり、再現可能である作用物質の放出を可能にする多層薬剤形の開発であるとみなされた。しかし多層薬剤形を比較的簡単に製造することが可能であるべきである。更に存在する作用物質および作用物質と接触するポリマー被覆剤または可塑剤との起こりうる相互作用を小さくするまたは回避することが可能であるべきである。
【００１５】
前記課題は、
ａ）中性コア、
ｂ）メタクリレートコポリマーからなる内部被膜、
ｃ）コポリマーの４０〜９５質量％がラジカル重合したアクリル酸またはメタクリル酸のＣ１〜Ｃ４−アルキルエステルからなり、コポリマーの５〜６０質量％がアルキル基にアニオン基を有する（メタ）アクリレートモノマーからなるコポリマーからなる外部被膜
から形成される多層薬剤形により解決され、
前記薬剤形は、内部被膜が実質的にメタクリレートコポリマーからなり、前記メタクリレートコポリマーは、少なくとも９０質量％までが中性基を有する（メタ）アクリレートモノマーからなり、最高で３０℃のＤＩＮ５３７８７による最低皮膜形成温度を有し、結合した形で製薬作用物質を含有することを特徴とする。
【００１６】
ＷＯ０１／６８７６７号に記載された多層薬剤形に比べて、本発明の薬剤形は、作用物質を１つの作業工程で、内部ポリマー被膜で塗装できるので、より簡単に製造できる。少なくとも９０質量％が中性基を有する（メタ）アクリレートモノマーからなり、最高で３０℃であるＤＩＮ５３７８７に定義される最低皮膜形成温度を有するメタクリレートコポリマーの使用は、可塑剤または離型剤のような助剤を実質的にまたは完全に省くことを可能にする。有利な、予測できない方法で、コアに結合した作用物質を有し、第四級アミノ基を有する（メタ）アクリレートコポリマーの被膜を有するＷＯ０１／６８７６７号で可能であるようなポリマー中の結合した作用物質の同様の遅い放出を腸での外部被膜の溶解の後に行う。本発明の薬剤形の重要な利点は、作用物質の放出が一定のｐＨ値で、低張および等張媒体中のイオン濃度にほとんど影響されないことである。
【００１７】
発明の実施
本発明は、ｐＨ１.２で２時間および引き続き緩衝液中で少なくとも６.８のｐＨに変化するＵＳＰ放出試験において、存在する製薬作用物質を試験の開始後２.０時間までの時間で５％未満の範囲でおよび試験の開始後８時間の時間で３０％から少なくとも８０％までの範囲で放出し、
ａ）中性コア、
ｂ）メタクリレートコポリマーからなる内部被膜、
ｃ）コポリマーの７５〜９５質量％がラジカル重合したアクリル酸またはメタクリル酸のＣ１〜Ｃ４−アルキルエステルからなり、コポリマーの５〜６０質量％がアルキル基にアニオン基を有する（メタ）アクリレートモノマーからなるコポリマーからなる外部被膜
から形成される多層薬剤形に関し、
前記薬剤形は、内部被膜が実質的にメタクリレートコポリマーからなり、前記メタクリレートコポリマーは、少なくとも９０質量％までが中性基を有する（メタ）アクリレートモノマーからなり、最高で３０℃のＤＩＮ５３７８７による最低皮膜形成温度を有し、結合した形で製薬作用物質を含有することを特徴とする。
【００１８】
コアａ）
被膜のための支持体または中性コアはタブレット、グラニュール、ペレット、規則的または不規則的な形の結晶である。グラニュール、ペレットまたは結晶の大きさは一般に０.０１〜２.５ｍｍであり、タブレットの大きさは２.５〜３０.０ｍｍである。
【００１９】
コアは他の製薬助剤、結合剤、例えばラクトース、セルロースおよびその誘導体、ポリビニルピロリドン（ＰＶＰ）、湿潤剤、崩壊推進剤、潤滑剤、崩壊剤、澱粉およびその誘導体、糖可溶化剤等を含有することができる。
【００２０】
内部被膜ｂ）
内部被膜ｂ）は実質的にメタクリレートコポリマーからなり、前記コポリマーは少なくとも９０質量％が中性基を有する（メタ）アクリレートモノマーからなり、最高で３０℃、特に有利に最高で２５℃のＤＩＮ５３７８７に定義された最低皮膜形成温度を有し、被膜内に結合された製薬作用物質を有する。
【００２１】
内部被膜の層厚は有利に１０〜３００μｍであることができる。
【００２２】
内部被膜ｂ）のためのメタクリレートコポリマー
内部被膜ｂ）のためのメタクリレートコポリマーは少なくとも９０質量％、特に９５質量％、有利に９７質量％、特に９９質量％、特に有利に１００質量％が中性基、特にＣ１〜Ｃ４−アルキル基を有する（メタ）アクリレートモノマーからなる。
【００２３】
適当なモノマーの例はメチルメタクリレート、エチルメタクリレート、ブチルメタクリレート、メチルアクリレート、エチルアクリレート、ブチルアクリレートであり、メチルメタクリレート、エチルアクリレートおよびメチルアクリレートが有利である。
【００２４】
それ自体中性であるポリマーは少量のメタクリル酸またはアクリル酸を含有することができ、これらは水中でのポリマーの溶解性を実質的に変化させないが、ｐＨに依存する透過性の調節を可能にする。
【００２５】
極性基またはイオン性基を有する他のビニル重合可能なモノマー、特に（メタ）アクリレートモノマー、例えばメタクリル酸またはアクリル酸は、最高で１０質量％、有利に最高で５質量％、特に有利に最高で３質量％または最高で１質量％の少量で存在してもよい。
【００２６】
（メタ）アクリレートコポリマーは最高で３０℃のＤＩＮ５３７８７による最低皮膜形成温度を有する。
【００２７】
メタクリレートコポリマーは有利にＤＳＣ法（ＩＳＯ１１３５７）により決定されたガラス転移温度Ｔｇ−２５℃〜＋２０℃、有利に−１０℃〜０℃を有することができる。
【００２８】
内部被膜のメタクリレートコポリマーは、例えばメチルメタクリレート２５〜３５質量％、エチルアクリレート７５〜６５質量％、およびメタクリル酸１質量％以下から重合することができ、その際量の割合は添加して１００質量％になる。
【００２９】
内部被膜ｂ）のための（メタ）アクリレートコポリマーは有機溶液または分散液として存在するかまたは処理することができる。
【００３０】
内部被膜ｂ）のための（メタ）アクリレートコポリマーは有利に固体含量１０〜７０質量％を有する分散液の形で使用する。
【００３１】
相当する分散液は特に有利にＨＬＢ値１５.７〜１９.５を有する非イオン性乳化剤、固体含量に対して１〜１０質量％、有利に２〜８質量％、特に有利に４〜６質量％を含有する。適当な例はポリオキシエチレン１００イソノニルフェノール（ＨＬＢ値約１９.１）である。
【００３２】
乳化剤
乳化剤は水相での乳化されたモノマーの連鎖形成反応を可能にする、乳化重合工程の進行を調節する。従って乳化剤は製造に必要であり、分散液の特性を決定する１種の助剤である。乳化剤は一般に分散液の該当する特性を基本的に変化せずに交換することができない。
【００３３】
ＨＬＢ値は１９５０年にＧｒｉｆｆｉｎにより導入された非イオン性界面活性剤の親水性または親油性の尺度である。ＨＬＢ値はＭａｒｓｚａｌｌによるフェノール滴定法により実験により決定することができる、Ｐａｒｆｕｅｍｅｒｉｅ  Ｋｏｓｍｅｔｉｋ、６０巻、１９７９、４４４−４４８参照、更にＲｏｅｍｐｐ、Ｃｈｅｍｉｅ−Ｌｅｘｉｋｏｎ、第８版、１９８３、１７５０頁。例えば米国特許第４７９５６４３号も参照。
【００３４】
ＨＬＢ（親水性／親油性バランス）は非イオン性乳化剤に関してのみ正確に決定することができる。アニオン性乳化剤を使用してこの値を計算により決定することはできるが、実際に常に２０より高いかまたははるかに高い。
【００３５】
乳化剤のＨＬＢ値は乳化剤の結晶化に関する明らかな作用を示す。理想的な場合はこの値は１５.７〜１６.２である。
【００３６】
請求の範囲より高い場合は、乳化剤は乾燥後に晶出する。請求の範囲より低いＨＬＢを有する乳化剤は、顕著な凝結から明らかなように分散液を十分に安定することができない。ＨＬＢ値は文献（Ｆｉｅｄｌｅｒ：Ｌｅｘｉｋｏｎ  ｄｅｒ  Ｈｉｌｆｓｓｔｏｆｆｅ）に記載されているかまたはＷ.Ｃ.Ｇｒｉｆｆｉｎ（Ｐａｒｆｕｅｍｅｒｉｅ  ｕｎｄ  Ｋｏｓｍｅｔｉｋ、６４、３１１−３１４、３１６（１９８３）からの抜粋、Ｈｕｅｔｈｉｇ  Ｖｅｒｌａｇ、Ｈｅｉｄｅｒｂｅｒｇ／Ｐｈａｒｍｉｎｄ  Ｉｎｄ.６０  Ｎｏ.１（１９９８）；ｄｉｅｌｅｃｔｒｉｃｉｔｙ  ｔｈｅｒｍａｌ  ａｎａｌｙｓｉｓ）により計算できる。
【００３７】
乳化剤は毒性的に不安があるべきでなく、従って有利に非イオン性乳化剤である。
【００３８】
適当な種類の乳化剤はエトキシル化脂肪酸エステルまたはエーテル、エトキシル化ソルビタンエーテル、エトキシル化アルキルフェノール、グリセロールエステルまたは糖エステルまたはろう誘導体である。
【００３９】
適当な乳化剤の例はポリオキシエチレングリセロールモノラウレート、ポリオキシエチレングリセロールモノステアレート、ポリオキシエチレン−２０−セチルステアレート、ポリオキシエチレン−２５−セチルステアレート、ポリオキシエチレン（２５）オキシプロピレンモノステアレート、ポリオキシエチレン−２０−ソルビタンモノパルミテート、ポリオキシエチレン−１６ｔ−オクチルフェノール、ポリオキシエチレン−２０−セチルエーテル、ポリエチレングリコール（１０００）モノセチルエーテル、エトキシル化ヒマシ油、ポリオキシエチレンソルビトール−ウールワックス誘導体、ポリオキシチレン（２５）プロピレングリコールステアレートおよびポリオキシエチレンソルビトールエステルである。
【００４０】
ポリオキシエチレン−２５−セチルステアレート、ポリオキシエチレン−２０−ソルビタンモノパルミテート、ポリオキシエチレン−１６ｔ−オクチルフェノールおよびポリオキシエチレン−２０−セチルエーテルが有利である。
【００４１】
分散液の製造
分散液は公知の方法でバッチ式または供給法により、半連続的にまたは連続的に水性乳化重合により得られる（これに関しては、例えばドイツ特許ＤＥ−Ａ１第１９５０３０９９号を参照）。
【００４２】
乳化剤の存在でのモノマーのラジカル重合はラジカル形成水溶性重合開始剤を使用して行い、その際ラジカル形成は熱によりまたはレドックス法により行うことができる。場合により分子量を調節するために、分子量調節剤を添加する。エマルションポリマーは一般に１０〜７０質量％の濃度で製造する。好ましい固体含量は３０〜５０質量％である。バッチ式製造は一般に撹拌タンク反応器中で行う。
【００４３】
簡単なバッチ式製造による製造のために、所望のコポリマーの組成によるすべてのモノマーを乳化剤、開始剤、調節剤および他の助剤と一緒に、水と一緒に反応タンクに導入し、水に溶解または分散する。開始剤を活性化する（温度を高める、レドックス剤を添加する）ことによりポリマー連鎖反応が開始し、行われる。この間にポリマー鎖からなる公知のラテックス粒子が形成される。
【００４４】
消泡性乳化剤および安定剤を分散液に添加することが可能である。
【００４５】
本発明の噴霧被覆の薬剤形の製造
本発明を実施するために必要な被覆法は技術水準に相当し、例えば以下の文献に記載されている。
Ｂａｕｅｒ、Ｌｅｈｍａｎｎ、Ｏｓｔｅｒｗａｌｄ、Ｒｏｔｈｇａｎｇ、Ｕｅｂｅｒｚｏｇｅｎｅ  Ａｒｚｎｅｉｆｏｒｍｅｎ、Ｗｉｓｓｅｎｓｃｈａｆｔｌｉｃｈｅ  Ｖｅｒｌａｇｓｇｅｓｅｌｌｓｃｈａｆｔ  ｍｂＨ  Ｓｔｕｔｔｇａｒｔ、第７章、１６５〜１９６頁、
Ｂａｕｅｒ、Ｌｅｈｍａｎｎ、Ｏｓｔｅｒｗａｌｄ、Ｒｏｔｈｇａｎｇ、Ｃｏａｔｅｄ  Ｐｈａｒｍａｃｅｕｔｉｃａｌ  Ｄｏｓａｇｅ  Ｆｏｒｍｓ、ＣＲＳ  Ｐｒｅｓｓ  １９８８、第７章、
Ｊ.Ｗ.ＭｃＧｉｎｉｔｙ（Ｅｄ.）Ａｑｕｅｏｕｓ  Ｃｏａｔｉｎｇｓ  ｆｏｒ  Ｐｈａｒｍａｃｅｕｔｉｃａｌ  Ｄｏｓａｇｅ  Ｆｏｒｍｓ  Ｍａｒｃｅｌ  Ｄｅｋｋｅｒ  Ｉｎｃ.１９９７、
Ｋ.Ｌｅｈｍａｎｎ  ｅｔ  ａｌ.  Ｐｒａｃｔｉｃａｌ  Ｃｏｕｒｓｅ  ｉｎ  Ｆｉｌｍ  Ｃｏａｔｉｎｇ  ｏｆ  Ｐｈａｒｍａｃｅｕｔｉｃａｌ  Ｄｏｓａｇｅ  Ｆｏｒｍｓ  ｗｉｔｈ  Ｅｕｄｒａｇｉｔ（Ｒ）  Ｒｏｅｈｍ  ＧｍｂＨ  ｕｎｄ  Ｃｏ.ＫＧ.２００１、
Ｍ.Ｄｏｍｂｒｏｗ（Ｅｄ.）Ｍｉｃｒｏｃａｐｓｕｌｅｓ  ａｎｄ  Ｎａｎｏｐａｒｔｉｃｌｅｓ  ｉｎ  Ｍｅｄｉｃｉｎｅ  ａｎｄ  Ｐｈａｒｍａｃｙ、ＣＲＳ  Ｐｒｅｓｓ、１９９２、
経口薬剤形への更なる処理
一般的な技術水準の方法を使用する。詳細は該当する文献に見出される。例えば
Ｖｏｉｇｔ、Ｒ.（１９８４）：Ｌｅｈｒｂｕｃｈ  ｄｅｒ  ｐｈａｒｍａｚｅｕｔｉｓｃｈｅｎ  Ｔｅｃｈｎｏｌｏｇｉｅ；Ｖｅｒｌａｇ  Ｃｈｅｍｉｅ  Ｗｅｉｎｈｅｉｍ  Ｂｅｅｒｆｉｅｌｄ  Ｂｅａｃｈ／Ｆｌｏｒｉｄａ−Ｂａｓｅｌ.
Ｓｕｃｋｅｒ、Ｈ.Ｆｕｃｈｓ、Ｐ.Ｓｐｅｉｓｅｒ、Ｐ.：Ｐｈａｒｍａｚｅｕｔｉｓｃｈｅ  Ｔｅｃｈｎｏｌｏｇｉｅ、Ｇｅｏｒｇ  Ｔｈｉｅｍｅ  Ｖｅｒｌａｇ  Ｓｔｕｔｔｇａｒｔ（１９９１）、特に第１５および１６章、６２６−６４２.
Ｇｅｎｎａｒｏ、Ａ.Ｒ.（Ｅｄｉｔｏｒ）Ｒｅｍｉｎｇｔｏｎｓ  Ｐｈａｒｍａｃｅｕｔｉｃａｌ  Ｓｃｉｅｎｃｅｓ、Ｍａｃｋ  Ｐｕｂｌｉｓｈｉｎｇ  Ｃｏ.Ｅａｓｔｏｎ  Ｐｅｎｎｓｙｌｖａｎｉａ（１９８５）、８８章、１５６７−１５７３.
Ｌｉｓｔ、Ｐ.Ｈ.（１９８２）：Ａｒｚｎｅｉｆｏｒｍｅｎｌｅｈｒｅ、Ｗｉｓｓｅｎｓｃｈａｆｔｌｉｃｈｅ  Ｖｅｒｌａｇｓｇｅｓｅｌｌｓｃｈａｆｔ  ｍｂＨ、Ｓｔｕｔｔｇａｒｔ.
タブレットへの圧縮およびカプセル中の充填がこの関係で特に重要である。投与に適した特性、必要な試験および仕様は調剤書に記載されている。
【００４６】
作用物質の結合
作用物質の結合は有利にコアａ）、例えばスクロースペレットへの作用物質含有（メタ）アクリレートコポリマー分散液の水性噴霧により行い、水を蒸発または蒸散後に作用物質が結合する。噴霧被覆の間の生成物の温度はこの場合に例えば２０〜４０℃、有利に２５〜３５℃であることができる。
【００４７】
前記方法の１つの変形はいわゆる粉末積層法であり、その際（メタ）アクリレートコポリマー分散液を噴霧し、この間に作用物質を粉末の形で添加する。
【００４８】
例えばタルクのような離型剤を使用してまたは作用物質含有（メタ）アクリレートコポリマー分散液の処理の間に可塑剤を添加して分散することが一般に可能である。
【００４９】
作用物質の処理は有利に、例えば高速混合機（ホモジナイザー）で５〜１５分混合することにより、最初に激しく混合して水に撹拌して入れることにより行うことができる。こうして得られた懸濁液または溶液を引き続き（メタ）アクリレートコポリマー分散液に添加することができる。混合物は有利に噴霧工程の間に連続的に撹拌すべきである。付加的に水溶性作用物質を溶解した形でポリマー分散液に導入し、引き続き噴霧することが可能である。
【００５０】
作用物質は内部被膜ｂ）のコポリマーに結晶の形で（固体分散剤）または溶解した形で（固溶体）存在する。
【００５１】
内部層中の作用物質／ポリマー比は２０：１〜１：２０、有利に１：１〜１：３であることができる。
【００５２】
製薬作用物質
本発明の薬剤形は有利に小腸および／または腸で放出すべきである原則的にすべての製薬作用物質、および特に遅れた放出形で有利に投与できる作用物質、例えば抗糖尿病薬、鎮痛薬、抗炎症薬、抗リューマチ薬、抗低血圧薬、抗高血圧薬、向精神薬、トランキライザー、制吐剤、筋弛緩剤、グルココルチコイド、潰瘍性大腸炎またはクローン病の治療薬、抗アレルギー剤、抗生物質、抗てんかん剤、抗凝血薬、抗菌薬、鎮咳薬、動脈硬化治療薬、利尿薬、酵素、酵素阻害剤、痛風治療薬、ホルモンおよびその阻害剤、強心配糖体、免疫治療薬、サイトカイン、緩下剤、脂質低下剤、片頭痛治療薬、ミネラル製剤、耳薬、抗パーキンソン病薬、甲状腺治療薬、鎮痙薬、血小板凝固阻害剤、ビタミン、細胞成長抑止薬、転移阻害剤、植物療法薬、化学療法薬およびアミノ酸を投与するために適している。
【００５３】
適当な作用物質の例はアカルボース、β−レセプター遮断薬、非ステロイド抗炎症薬、強心配糖体、アセチルサリチル酸、ウィルス抑止薬、アクラルビシン、アシクロビル、シスプラチン、アクチノマイシン、α−およびβ−交感神経興奮剤、（オメプラゾール）、アロプリノール、アルプロスタジル、プロスタグランジン、アマンタジン、アンブロキソール、アムロジピン、メソトレキセート、Ｓ−アミノサリチル酸、アミトリプチリン、アモキシシリン、アナストロゾール、アテノロール、アザチオプリン、バルサラジド、ベクロメタソン、ベータヒスチン、ベザフィブレート、ビカルタミド、ジアゼパム、ジアゼパム誘導体、ブデソニド、ブフェキサマク、ブプレノルフィン、メタドン、カルシウム塩、カリウム塩、マグネシウム塩、カンデサルタン、カルバマセピン、カプトプリル、セファロスポリン、セチリジン、ケノデオキシコル酸、ウルソデオキシコル酸、テオフィリン、テオフィリン誘導体、トリプシン、シメチジン、クラリスロマイシン、クラブラン酸、クリンダマイシン、クロブチノール、クロニジン、コトリモキサゾール、コデイン、カフェイン、ビタミンＤ、ビタミンＤ誘導体、コレスチラミン、クロモグリシン酸、クマリン、クマリン誘導体、システイン、シタラビン、シクロホスファミド、シクロスポリン、シプロテロン、シタラビン、ダピプラゾール、デソゲストレル、デソニド、ジヒドララジン、ジルチアゼム、バッカクアルカロイド、ジメンヒドリネート、ジメチルスルホキシド、ジメチコン、ジピリダルノイ、ドンペリドン、ドンペリドン誘導体、ドーパミン、ドキサゾシン、ドキソルビジン、ドキシルアミン、ダピプラゾール、ベンゾジアゼピン、ジクロフェナック、グリコシド抗生物質、デシプラミン、エコナゾール、ＡＣＥ阻害剤、エナラプリル、エフェドリン、エピネフリン、エポエチン、エポエチン誘導体、モルヒナンス、カルシウムチャンネル遮断薬、イリノテカン、モダフィニル、オルリスタット、ペプチド抗生物質、フェニトイン、リルゾール、リセドロネート、シルデナフィル、トピラメート、マクロリド抗生物質、エストロゲン、エストロゲン誘導体、プロゲストゲン、プロゲストゲン誘導体、テストステロン、テストステロン誘導体、アンドロゲン、アンドロゲン誘導体、エテンザミド、エトフェナメート、エトフィブラート、フェノフィブラート、エトフィリン、エトポシド、ファムシクロビル、ファモチジン、フェロジピン、フェノフィブレート、フェンタニル、フェンチコナゾール、ジャイレース阻害剤、フルコナゾール、フルダラビン、フルナリジン、フルオロウラシル、フルオキセチン、フルルビプロフェン、イブプロフェン、フルタミド、フルバスタチン、フォリトロピン、ホルモテロール、ホスホマイシン、フロセミド、フシジン酸、ガロパミル、ガンシクロビル、ゲムフィブロジル、ゲンタマイシン、イチョウ、セントジョーンズワート、グリベンクラミド、経口抗糖尿病薬としての尿素誘導体、グルカゴン、グルコサミン、グルコサミン誘導体、グルタチオン、グリセロール、グリセロール誘導体、視床下部ホルモン、ゴセレリン、ジャイレース阻害剤、グアネチジン、ハロファントリン、ハロペリドール、ヘパリン、ヘパリン誘導体、ヒアルロン酸、ヒドララジン、ヒドロクロロチアジド、ヒドロクロロチアジド誘導体、サリチレート、ヒドロキシジン、イダルビシン、イホスファミド、イミプラミン、インドメタシン、インドラミン、インシュリン、インターフェロン、ヨウ素、ヨウ素誘導体、イソコナゾール、イソプレナリン、グルシトール、グルシトール誘導体、イトラコナゾール、ケトコナゾール、ケトプロフェン、ケトチフェン、ラシジピン、ランソプラゾール、レボドーパ、レボメタドン、甲状腺ホルモン、リポ酸、リポ酸誘導体、リシノプリル、リスリド、ロフェプラミン、ロムスチン、ロペラミド、ロラタジン、マプロチリン、メベンダゾール、メベベリン、メクロジン、メフェナム酸、メフロキン、メロキシカム、メピンドロール、メプロバメート、メロペネム、メサラジン、メスキシミド、メタミゾール、メトホルミン、メトトレキセート、メチルフェニデート、メチルプレドニソロン、メチキセン、メトクロプラミド、メトプロロール、メトロニダゾール、ミアンセリン、ミコナゾール、ミノシクリン、ミノキシジル、ミソプロストール、マイトマイシン、ミゾラスチン、モエキシプリル、モルヒネ、モルヒネ誘導体、マツヨイグサ、ナルブフィン、ナロキソン、チリジン、ナプロキセン、ナルコチン、ナタナイシン、ネオスチグミン、ニセルゴリン、ニセタミド、ニフェジピン、ニフラム酸、ニモジピン、ニモラゾール、ニムスチン、ニソルジピン、アドレナリン、アドレナリン誘導体、ノルフロキサシン、ノバミンスルホン、ノスカピン、ニスタチン、オフロキサシン、オランザピン、オルサラジン、オメプラゾール、オモコナゾール、オンダンセトロン、オキサセプロール、オキサシリン、オキシコナゾール、オキシメタゾリン、パントプラゾール、パラセタモール、パロキセチン、ペンシクロビル、経口ペニシリン、ペンタゾシン、ペンチフィリン、ペントキシフィリン、ペルフェナジン、ペチジン、植物抽出物、フェナゾン、フェニラミン、バルビツール酸誘導体、フェニルブタゾン、フェニトイン、ピモジド、ピンドロール、ピペラジン、ピラセタム、ピレンゼピン、ピリベジル、ピロキシカム、プラミペキソール、プラバスタチン、プラゾシン、プロカイン、プロマジン、プロピベリン、プロプラノロール、プロピフェナゾン、プロスタグランジン、プロチオンアミド、プロキシフィリン、ケチアピン、キナプリル、キナプリレート、ラミプリル、ラニチジン、レプロテロール、レセルピン、リバビリン、リファムピシン、リスペリドン、リトナビル、ロピニロール、ロキサチジン、ロキシスロマイシン、ロスコゲニン、ルトシド、ルトシド誘導体、サバジラ、サルブタモール、サルメテロール、スコポラミン、セレジリン、セルタコナゾール、セルチンドール、セルトラリオン、シリケート、シンバスタチン、シトステロール、ソタロール、スパグルム酸、スパルフロキサシン、スペクチノマイシン、スピラマイシン、スピラプリル、スピロノラクトン、スタブジン、ストレプトマイシン、スクラルフェート、スフェンタニル、サルバクタム、スルホンアミド、スルファサラジン、サルピリド、サルタミシリン、サルチアム、スマトリプタン、サクサメトニウムクロリド、タクリン、タクロリムス、タリオロール、タモキシフェン、タウロリジン、タザロテン、テマゼパム、テニポシド、テノキシカム、テラゾシン、テルビナフィン、テルブタリン、テルフェナジン、テルリプレシン、テルタトロール、テトラシクリン、テトリゾリン、テオブロミン、テオフォリン、ブチジン、チアマゾール、フェノチアジン、チオテパ、チアガビン、チアプリド、プロピオン酸誘導体、チクロピジン、チモロール、チニダゾール、チオコナゾール、チオグアニン、チオキソロン、チロプラミド、チザニジン、トラゾリン、トルブタミド、トルカポン、トルナフテート、トルペリソン、トポテカン、トラセミド、アンチ−６−ストロゲン、トラマドール、トラマゾリン、トランドラプリル、トラニルシプロミン、トラピジル、トラゾドン、トリアムシノロン、トリアムシノロン誘導体、トリアムテレン、トリフルペリドール、トリフルリジン、トリメトプリム、トリミプラミン、トリペレンアミン、トリプロリジン、トリホスファミド、トロマンタジン、トロメタモール、トロパルピン、トロキセルチン、トロブテロール、チラミン、チロトリシン、ウラピジル、ウルソデオキシコル酸、ケノデオキシコル酸、バナシクロビル、バルプロン酸、バンコマイシン、ベクロニウムクロリド、バイアグラ、ベンラファキシン、ベラパミル、ビダラビン、ビガバトリン、ビロキサジン、ビンブラスチン、ビンカミン、ビンクリスチン、ビンデシン、ビノレルビン、ビンポセチン、ビキジル、ワルファリン、キサンチノール、ニコチン酸塩、キシパミド、ザフィルルカスト、ザルシタビン、ジドブジン、ゾルミトリプタン、ゾルピデム、ゾプリコン、ゾテピン等である。
【００５４】
特に有利な作用物質の例は、潰瘍性大腸炎またはクローン病を治療するための薬剤、例えばサリチレート、例えば５−アミノサリチル酸、４−アミノサリチル酸、オルサラジン、バルサラジン、スルファサラジン、コルチコステロイド、例えばブデソミド、プレドニソロン、メチルプレドニソロン、プレドニソン、デキサメタソン、ヒドロコルチソン、トリアムシノロン、抗喘息薬、例えばテオフィリン、サルブタモール、鎮痛薬、例えばトラマドール、モルヒネ、コデイン、プロトンポンプ遮断薬、例えばオメプラゾール、ウィルス抑止薬、例えばアマンタジン、メマンタジン、リバビリン、アシクロビル、脂質低下剤、例えばシンバスタチン、またはプロバスタリン、Ｈ２ブロッカー、例えばラニチジン、またはファモチジン、抗生物質、例えばマクロリド、エリスロマイシン、アジスロマイシン、クラリスロマイシン、ロキシスロマイシン、テトラサイクリン、例えばドキシサイクリン、ミノサイクリン、テトラサイクリン、ジャイレース阻害剤、例えばシプロフロキサシン、オフロキサシン、β−ラクタム、例えばペニシリン、例えばフェノキシフェニルペニシリン、セファロスポリン、例えばセファクロル、セファレキシン、セファドロキシル、セフィキシム、および阻害剤、例えばサルバクタム、サルタミシリン、クラブラン酸、アミノグリコシド、例えばゲンタマイシン、ニトロイミダゾール誘導体、例えばメタミゾール、ＡＣＥ阻害剤、例えばエナラプリル、またはアムロジピン、免疫調節剤、例えばアザチオプリン、メトトレキセート、シクロスポリン、タクロリスムス、ジクリジマブ、インフリキシマブ、カルシウムチャンネル遮断薬、例えばニフェジピン、ニモジピン、ニルカルジピジン、β−遮断薬、例えばアテノロール、ベタキソロール、メトプロロール、オキシプレノロール、ネブボロール、プロプラノロール、ペプチドまたはホルモン、例えばパンクレアチン、インシュリン、ヒト成長ホルモン（ｈＧＨ）、コルバプラチン、イントロンＡ、カルシトニン、クロマリン、インターフェロン、カルシトニン、顆粒球コロニー刺激因子（Ｇ−ＣＳＦ）、インターロイキン、上皮小体ホルモン、グルカゴン、プロソマトスタチン、ソマトスタチン、デチレリックス、セトロレリックス、バソプレシン、１−デアミノシステイン−８−Ｄ−アルギニン−バソプレシン、ロイプロリドアセテート、または草または他の植物、例えばライ麦、小麦、大麦、エン麦、ギョウギシバ、トクサ、エジプトイチジク、ニレ、オーク、プラタナス、ポプラ、シーダー材、アザミから単離した抗原である。
【００５５】
作用物質は場合により製薬的に認容される塩の形で使用することができ、キラル作用物質の場合は光学的活性異性体およびラセミ体またはジアステレオ異性体の混合物を使用することができる。本発明の組成物は場合により２種以上の製薬作用物質を含有することができる。
【００５６】
外部被膜ｃ）
外部被膜ｃ）は実質的に（メタ）アクリレートコポリマーからなり、コポリマーは４０〜９５質量％がアクリル酸またはメタクリル酸のＣ１〜Ｃ４−アルキルエステルのラジカル重合した単位からなり、５〜６０質量％がアルキル基にアニオン基を有する（メタ）アクリレートモノマーからなる。前記の量は一般に１００質量％まで添加する。しかし更にこれが基本的な特性に損傷または変動を生じることなく、０〜１０質量％、例えば１〜５質量％の少量の他のビニル重合可能なモノマー、例えばメチルメタクリレート、ブチルメタクリレート、ブチルアクリレートまたはヒドロキシエチルメタクリレートが存在することが可能である。
【００５７】
アクリル酸またはメタクリル酸のＣ１〜Ｃ４−アルキルエステルは、特にメチルメタクリレート、エチルメタクリレート、ブチルメタクリレート、メチルアクリレート、エチルアクリレートおよびブチルアクリレートである。
【００５８】
アルキル基にアニオン基を有する（メタ）アクリレートモノマーは例えばアクリル酸であってもよいが、有利にメタクリル酸である。カルボキシル基は３０モル％の範囲で、有利に５〜１５モル％の範囲で部分的に中和されていてもよい。
【００５９】
適当なアニオン性（メタ）アクリレートコポリマーはメタクリル酸４０〜６０質量％およびメチルメタクリレート６０〜４０質量％またはエチルアクリレート６０〜４０質量％から形成されるコポリマー（ユードラジット（Ｅｕｄｒａｇｉｔ）（登録商標）Ｌまたはユードラジット（登録商標）Ｌ１００〜５５タイプ）である。
【００６０】
メタクリル酸２０〜４０質量％およびメチルメタクリレート８０〜６０質量％から形成されるアニオン性（メタ）アクリレートコポリマー（ユードラジット（登録商標）Ｓタイプ）が同様に適している。
【００６１】
メタクリル酸および／またはアクリル酸２０〜３４質量％、メチルアクリレート２０〜６９質量％、エチルアクリレート０〜４０質量％および場合により他のビニル共重合モノマー０〜１０質量％から形成されるアニオン性（メタ）アクリレートコポリマーが同様に適しており、但しＩＳＯ１１３５７−２，部分３.３.３によるコポリマーのガラス転移温度が最高で６０℃であることを条件とする（メタクリル酸の適度な含量を有するユードラジットタイプ）。
【００６２】
コポリマーは特に
メタクリル酸またはアクリル酸、有利にメタクリル酸、２０〜３４質量％、有利に２５〜３３質量％、特に有利に２８〜３２質量％、
メチルアクリレート、２０〜６９質量％、有利に３５〜６５質量％、特に有利に３５〜５５質量％、および場合により
エチルアクリレート、０〜４０質量％、有利に５〜３５質量％、特に有利に１５〜３５質量％
のラジカル重合単位から形成され、但しＩＳＯ１１３５７−２，部分３.３.３によるコポリマー（可塑剤を添加しない）のガラス転移温度は６０℃より高くなく、有利に４０〜６０℃、特に有利に４５〜５５℃であることを条件とする。
【００６３】
例えばメチルメタクリレート１０〜３０質量％、メチルアクリレート５０〜７０質量％およびメタクリル酸５〜１５質量％からなる（メタ）アクリレートコポリマーが特に適している（ユードラジット（登録商標）ＦＳタイプ）。
【００６４】
前記外部被膜、特にメチルメタクリレート１０〜３０質量％、メチルアクリレート５０〜７０質量％およびメタクリル酸５〜１５質量％からなるタイプ（ユードラジット（登録商標）ＦＳタイプ）を有する本発明の薬剤形は、末端の回腸または大腸で作用物質を放出する薬剤形に特に適している。
【００６５】
前記外部被膜、特にメチルメタクリレート１０〜３０質量％、メチルアクリレート５０〜７０質量％およびメタクリル酸５〜１５質量％からなるタイプ（ユードラジット（登録商標）ＦＳタイプ）を有する本発明の薬剤形は、以下の作用物質の種類および作用物質を含有し、クローン病または潰瘍性大腸の治療に使用することができる薬剤形に特に適している。記載すべきである作用物質の種類はアミノサリチレート、スルホンアミドまたはグルココルチコイドの種類である。特に有利な作用物質は５−アミノサリチル酸、オルサラジン、スルファラジン、プレドニソン、プレドニソロンまたはブデソニドである。
【００６６】
薬剤形は腸粘膜および特に大腸粘膜のペイヤーパッチ上の作用の予想される部位でのプロテイン、ペプチド、オリゴブクレオチド物質の種類からの免疫調節作用物質に特に適している。
【００６７】
前記外部被膜、特にメチルメタクリレート１０〜３０質量％、メチルアクリレート５０〜７０質量％およびメタクリル酸５〜１５質量％からなるタイプ（Ｅｕｄｒａｇｉｔ（登録商標）ＦＳタイプ）を有する本発明の薬剤形は、以下の作用物質の種類および作用物資溢を含有する薬剤形に特に適している。記載すべきである作用物質の種類は酵素、ペプチドホルモン、免疫調節プロテイン、抗原、抗体またはオリゴヌクレオチドである。
【００６８】
特に有利な作用物質はパンクレアチン、インシュリン、ヒト成長ホルモン（ｈＧＨ）、コルバプラチン、イントロンＡ、カルシトニン、クロマリン、インターフェロン、カルシトニン、顆粒球コロニー刺激因子（Ｇ−ＣＳＦ）、インターロイキン、上皮小体ホルモン、グルカゴン、プロソマトスタチン、ソマトスタチン、デチレリックス、セトロレリックス、バソプレシン、１−デアミノシステイン−８−Ｄ−アルギニン−バソプレシン、ロイプロリドアセテート、または草または他の植物、例えばライ麦、小麦、大麦、エン麦、ギョウギシバ、トクサ、エジプトイチジク、ニレ、オーク、プラタナス、ポプラ、シーダー材、アザミから単離した抗原である。
【００６９】
外部被膜ｃ）の（メタ）アクリレートコポリマーは有利に実質的に前記の割合でモノマー、メタクリル酸、アクリル酸、メチルメタクリレート、メチルアクリレートおよび／またはエチルアクリレートだけからなる。前記の量は一般に添加して１００質量％になる。しかし更に基本的な特性の損失または変動を生じることなく０〜１０質量％、例えば１〜５質量％の範囲の少量の、他のビニル共重合モノマー、例えばブチルメタクリレート、ブチルアクリレートまたはヒドロキシエチルメタクリレートが存在することが可能である。
【００７０】
前記コポリマーは自体公知方法でラジカル塊状重合、溶液重合、ビーズ重合または乳化重合により取得することができる。処理の前にコポリマーを適当な粉砕、乾燥または噴霧工程により本発明の粒度範囲にしなければならない。
【００７１】
これは押し出され、冷却したペレットの簡単な粉砕またはホットカットにより行うことができる。
【００７２】
外部被膜ｃ）のための（メタ）アクリレートコポリマーは有機溶液または分散液として存在するかまたは処理することができる。
【００７３】
内部被膜ｂ）のための（メタ）アクリレートコポリマーは有利に固体含量１０〜７０質量％を有する分散液の形で使用する。
【００７４】
（メタ）アクリレートコポリマーｃ）は有利に、例えば６０〜８０質量％の含水量を有する分散液の形で存在する。カルボキシル基は、部分的に塩基、例えばＮａＯＨにより３０モル％の範囲、有利に５〜１５モル％の範囲で中和されていてもよい。
【００７５】
内部層ｂ）は有利にコア、例えばスクロースペレットへの、作用物質含有（メタ）アクリレートコポリマー分散液の水性噴霧により製造され、水の蒸発または蒸散の後に作用物質が結合する。噴霧被覆中の生成物温度はこれに関して例えば２０〜４０℃、有利に２５〜３５℃であることができる。作用物質含有（メタ）アクリレートコポリマー分散液への離型剤、例えばタルクおよび可塑剤、例えばトリエチルシトレートの添加は一般に必要でない。作用物質の処理は有利に、例えば高速混合機（ホモジナイザー）で５〜１５分混合することにより最初に激しく混合して水に撹拌して入れることにより行うことができる。こうして得られた懸濁液を引き続き（メタ）アクリレートコポリマー分散液に添加することができる。混合物は有利に噴霧工程の間に連続的に撹拌すべきである。
【００７６】
内部被膜の層厚は有利に１０〜３００μｍであることができる。
【００７７】
種々の助剤
離型剤
離型剤は以下の特性を有する。離型剤は大きい比表面積を有し、化学的に不活性であり、自由に流動し、微細な粒子からなる。これらの特性のために、離型剤は有利にメルトで均一に分散し、官能基として高い極性コモノマーを有するポリマーの粘着性を低下することができる。
【００７８】
乾燥剤の例は以下のものである。アルミナ、酸化マグネシウム、カオリン、タルク、シリカ（エーロシル）、硫酸バリウム、カーボンブラックおよびセルロース。
【００７９】
離型剤の他の例は以下のものである。
脂肪酸または脂肪アミドのエステル、脂肪族長鎖カルボン酸、脂肪アルコールおよびそのエステル、モンタン蝋、パラフィン蝋、金属石鹸、グリセロールモノステアレート（ＧＭＳ）、ステアリルアルコール、グリセロールベヘン酸エステル、セチルアルコール、パルミチン酸、カルナウバ蝋、蜜蝋等。
【００８０】
内部層ｂ）は一般に１質量％より多くない離型剤を有し、有利には全く有しない。離型剤を使用する場合は、グリセロールモノステアレートが有利である。
【００８１】
可塑剤：可塑剤として適当な物質は通常は１００〜２０００の分子量を有し、分子内に１固以上の親水性基、例えばヒドロキシル基、エステル基またはアミノ基を有する。クエン酸塩、フタル酸塩、セバシン酸塩、ヒマシ油が適している。適当な可塑剤の例はアルキルシトレート、プロピレングリコール、グリセロールエステル、アルキルフタレート、アルキルセバセート、スクロースエステル、ソルビタンエステル、ジエチルセバセート、ジブチルセバセート、およびポリエチレングリコール４０００〜２００００である。有利な可塑剤はトリブチルシトレート、トリエチルシトレート（ＴＥＣ）、アセチルトリエチルシトレート、ジブチルセバセート、およびジエチルセバセートである。外部層ｃ）に使用される量は（メタ）アクリレートコポリマーに対して０〜３５質量％、有利に２〜１０質量％であることができる。内部層ｂ）は一般に２０質量％より多くない、有利に１２質量％より多くない可塑剤を含有し、特に有利に可塑剤を有しない。
【００８２】
製薬で常用の他の助剤：この場合に、例えば安定剤、着色剤、酸化防止剤、湿潤剤、顔料、光沢剤等が記載されるべきである。これらは特に加工助剤として使用され、信頼できる、再現可能な製造方法および良好な長時間保存安定性を保証することを目的とすべきである。製薬で常用の他の助剤はコポリマーに対して０.００１質量％から３０質量％まで、有利に０.１〜１０質量％の量で存在することができる。
【００８３】
低張媒体および等張媒体中の放出特性
本発明の多層薬剤形は特に燐酸塩緩衝液ｐＨ６.８をベースとする低張放出媒体および等張放出媒体中の作用物質の％の放出値が、１〜５時間の時間の任意の時点で１０％より多く、有利に５％より多く互いに相違しない特性を有する。低張媒体として８０オスモルの浸透圧濃度を有する燐酸塩緩衝液ｐＨ６.８を使用することができる。使用できる等張媒体は、ＮａＣｌの添加により３００オスモルの浸透圧濃度が調節されている燐酸塩緩衝液ｐＨ６.８である。
【００８４】
多層薬剤形は更にｐＨ１.２で２時間および引き続き緩衝液中でｐＨ７.０に変化するＵＳＰ放出試験において存在する作用物質の放出が試験の開始後２.０時間までの時間で５％未満であり、試験の開始後８時間の時点で３０〜１００％であることを特徴とする。
【００８５】
例
例１〜３：ユードラジット（登録商標）ＮＥ３０Ｄ（エチルアクリレート６５質量％およびメチルメタクリレート３５質量％のコポリマー）中のブデソニドの噴霧埋め込みの試験の説明
治療の要求を満足する放出の遅れが噴霧埋め込みにより達成できるかどうか試験した。組成物はこの目的のために作用物質：ポリマー比および被覆されるポリマーの量を変動した。特に以下のポリマーとブデソニド比が生じた。２.５：１〜１.６：１。
【００８６】
これらのすべての組成物はポリマー被覆３％（ｍ／ｍ）を有した。例１（ユードラジット（登録商標）ＮＥ３０Ｄ：ブデソニド２.５：１）および例２（ユードラジット（登録商標）ＮＥ３０Ｄ：ブデソニド１.６：１）においてそれぞれ試料に１％および２％ポリマー被覆を取り付けた。貯蔵の間にペレットの付着を避けるために、製造後すべてのバッチを０.５％エーロシル２００と混合した。作用物質ブデソニドが離型剤として作用することが予想される。ブデソニドの放出作用は例３（ユードラジット（登録商標）ＮＥ３０Ｄ：ブデソニド１.６：１）において離型剤としてタルクを使用して完全に分散することにより試験した。
【００８７】
処理条件／組成
ユードラジット（登録商標）ＮＥ３０Ｄの噴霧埋め込みによるブデソニドの定着（ポリマー作用物質埋め込みでのポリマー：ブデソニド比の作用の試験）。質量はｇである。
例                              １        ２        ３    
ユードラジットＮＥ３０Ｄ      ４０      ４０      １３.３
ブデソニド                    ４.８    ７.５        ２.４
タルク                        ６        ６          −  
水                          １６６.２  １５９      ５５.４
合計                        ２１７    ２１２.５    ７１.１
ポリマー：ブデソニド比      ２.５：１  １.６：１  １.６：１
取り出した試料に
被覆されたポリマー％量      １.２      １.２        −    
被覆乾燥物質ＣＤＭ［ｇ］    １２        １２        ４  
ＣＤＭにもとづく可塑剤        −        −          −  
ＣＤＭにもとづく離型剤      ５０％      ５０％      −  
分散液の固体含量（ｍ／ｍ）  １０.５％  １２.０％  ９.０％
コア材料にもとづくＣＤＭ      ３％      ３％      １.０％  
被覆装置              Ｓｔｒｅａ１  Ｓｔｒｅａ１  Ｓｔｒｅａ１
ノズル直径［ｍｍ］          ０.８      ０.８      ０.８
噴霧圧力［バール］          ０.５      ０.５      ０.５
バッチ大きさ［ｇ］          ４００    ４００      ４００
被覆量［ｇ］                ２１７    ２１２.５    ７１.１
予熱時間［分］                ５        ５            ５  
噴霧時間［分］              ９９      １２２        ５０  
入口空気温度［℃］          ２７        ２７        ２７  
出口空気温度［℃］          ２３        ２３        ２３  
噴霧速度［ｇ／分］        ２.１９      １.７４      １.４２
後乾燥時間［分］            ５            ５          ５  
【００８８】
例４（結腸での放出を調節する被膜）
処理条件／組成：ＮＥ作用物質を埋め込んだ遅い放出ブデソニドペレット上のユードラジットＦＳ３０Ｄ（メチルアクリレート６５質量％、メチルメタクリレート２５質量％およびメタクリル酸１０質量％のコポリマー）の被覆試験。質量はｇである。
例                                      ４      
開始バッチ                          試験１
ユードラジットＦＳ３０Ｄ          ２３３.３
ＧＭＳ                              ３.５
ＴＥＣ                              ３.５
Ｔｗｅｅｎ８０                      １.４
水                                  １９１.０
合計                                ４３５.５６  
試料のＣＤＭ％                      １０；１５
被覆乾燥物質（ＣＤＭ）［ｇ］        ７０
ＣＤＭにもとづく可塑剤［％］        ５.０
ＣＤＭにもとづく離型剤              ５.０％
分散液の固体含量（ｍ／ｍ）［％］    １８.０％
コア材料にもとづくＣＤＭ            ２０％      
被覆装置                          Ｓｔｒｅａ１  
ノズル直径［ｍｍ］                  ０.８
噴霧圧力［バール］                  ０.５
バッチ大きさ［ｇ］                  ３５０
被覆量［ｇ］                        ４３５.６
予熱時間［分］                        ５    
噴霧時間［分］                      １５０  
入口空気温度［℃］                    ４１
出口空気温度［℃］                    ３０
噴霧速度［ｇ／分］                    ３.０
後乾燥時間［分］                      ５        
【００８９】
例５：腸での放出を調節する被膜
処理条件／組成
遅い放出ブデソニドペレット上のユードラジットＬ３０Ｄ−５５（エチルアクリレート５０質量％およびメタクリル酸５０質量％のコポリマー）を有する胃に耐える被膜。計量はｇで行った。
例                                      ５      
開始バッチ                                試験３
ユードラジットＬ３０Ｄ−５５            ２３３.３
タルク                                    ３５
ＴＥＣ                                    ７
水                                      ２８５
合計                                    ５６０  
試料のＣＤＭ％                      １０％；１５％
被覆乾燥物質（ＣＤＭ）［ｇ］              ７０
ＣＤＭにもとづく可塑剤                    １０％
ＣＤＭにもとづく離型剤                    ５０％
分散液の固体含量（ｍ／ｍ）              ２０.０％
コア材料にもとづくＣＤＭ                ２０％    
被覆装置                          Ｓｔｒｅａ１  
ノズル直径［ｍｍ］                      ０.８
噴霧圧力［バール］                      ０.５
バッチ大きさ［ｇ］                      ３５０
被覆量［ｇ］                            ５６０
予熱時間［分］                          ５    
噴霧時間［分］                          ２４８  
入口空気温度［℃］                      ４４
出口空気温度［℃］                      ３１
噴霧速度［ｇ／分］                    ２.５６
後乾燥時間［分］                        ５      
【００９０】
試験の結果
図１は燐酸塩緩衝液ｐＨ６.８中の例１（ユードラジットＮＥ３０Ｄ：ブデソニド２.５：１）および例２（ユードラジットＮＥ３０Ｄ：ブデソニド１.６：１）の放出特性の比較を示す。被膜厚さの増加と同じことを意味する、被覆されるポリマーの量が増加するとともに放出速度が減少する。１％ポリマー被覆に関する放出は定量的に３〜４時間以内で進行する。ＣＤＭ被覆を多くして放出速度の減少を観察できる。放出の開始時に放出速度が加速後、放出速度が減少して特性が線形の放出動力学に変化する。それぞれ２％および３％（ｍ／ｍ）のポリマーを被覆した例１および例２は１６時間後に薬剤８７.２〜９２.５％を放出した。
【００９１】
被覆される量がきわめて少ない（１％ｍ／ｍ被覆乾燥物質（ＣＤＭ））場合は均一に閉鎖する被膜は期待できない。反対に作用物質がノンパレイユの表面にきわめてルーズなネットワークでポリマーに定着して存在する。マトリックスの表面に存在する作用物質は溶解媒体と直接接触する。他方でマトリックス中の懸濁したブデソニドは濃度勾配に続いて包囲する放出媒体に到達するために、まず溶解後ポリマー構造をとおり拡散しなければならない。ポリマーマトリックスに対する表面の比が低いポリマー被覆により高くなるので、これにより最初の放出の増加が説明できる。作用物質用量の大きい割合がマトリックスの表面に存在し、かなり速く放出する。２％と比べて３％での放出の遅れはポリマーマトリックスの質量の著しい増加、結果としてポリマー被覆が増加する場合のマトリックスの厚さが増加することにより説明することができるが、表面はほとんど影響されない。平均拡散通路が長くなり、従って放出が遅くなる。
【００９２】
図１：燐酸塩緩衝液ｐＨ６.８中で被覆されるポリマーの量が異なり、ポリマー：作用物質比が異なる（試験１、２.５：１、試験２、１.６：１）２つのバッチの放出特性を示す図である。それぞれのポリマー：作用物質比の商はかぎ形の丸い括弧で付け加えられる。
【００９３】
放出特性の強さ
例１の３％ポリマー被膜（ユードラジットＮＥ３０Ｄ：ブデソニド２.５：１）を放出媒体の浸透圧濃度に関する強さに関して調べた。溶解媒体として８０オスモルおよび３００オスモルの浸透圧濃度を有するｐＨ６.８燐酸塩緩衝液を使用した。緩衝液にＮａＣｌを添加することにより３００オスモルのほぼ等張濃度を調節した。この浸透圧範囲は２５０ｍｌまでの水と一緒にペレットを同時に取り入れるかまたは取り入れない、基部に近いＧＩ管での食事前の条件をカバーする。浸透性はペレットからの放出に影響しないことが観察された。放出はきわめて激しいやり方で進行する（図２）。
【００９４】
図２：燐酸塩緩衝液および等張および低張浸透性で被覆されたポリマー３％（ｍ／ｍ）を有する例１の放出特性を示す図である。
【００９５】
例４：ユードラジット（登録商標）ＦＳ３０Ｄを有する被膜の被覆による放出の開始の変形
例１（ユードラジットＮＥ３０Ｄ中のブデソニドの噴霧埋め込み、ポリマー：作用物質比２.５：１、３％ｍ／ｍＣＤＭ）に相当する被覆バッチを放出の開始を変形するためにユードラジットＦＳ３０Ｄで被覆した。得られたバッチ（２−２４）を試験管内放出特性に関してより詳しく調べた。ブデソニドの遅い放出が目的であり、末端小腸でのみ放出が開始することを意図した。
【００９６】
ｐＨ１.２、６.８、７.２および７.５を有する製薬緩衝液中で行った放出の試験はユードラジット（登録商標）ＦＳ３０Ｄの２０％（ｍ／ｍ）ＣＤＭを有する試験４に関してｐＨ１.２および６.８での放出の抑制を示す。放出はｐＨ７.２中で１５〜３０分の短いｔｌａｇ段階を有して開始する。放出は引続き遅い、ほとんど線形の経過をたどる。このｐＨ値で外部ポリマーはなお溶解しないが、膨張が極めて顕著である。この場合に放出は膨張したポリマーによる拡散により調節される。ｐＨ７.５で遅れの時間が観察されずに放出が直ちに開始する。外部ポリマーユードラジットＦＳ３０Ｄが急速に溶解し、放出はユードラジットＮＥ３０Ｄ中の作用物質の埋め込みによってのみ調節される（図３）。
【００９７】
図３：異なるｐＨ値を有する製薬緩衝液中の試験４（ユードラジットＮＥ３０Ｄ中のブデソニド噴霧埋め込み（ポリマー：作用物質比２.５：１）での２０％（ｍ／ｍ）ユードラジットＦＳ３０Ｄ被膜）の放出特性を示す図である。
【００９８】
例５
ユードラジットＬ３０Ｄ−５５を有する胃に耐える被膜
試験５はクローン病の治療のプロトタイプとして選択され、試験管内放出試験により詳細に特徴付けられる。バッチは被覆された１％（ｍ／ｍ）ＣＤＭを有するユードラジットＮＥ３０Ｄおよび胃に耐える被膜ポリマー、すなわち被覆された１０％または２０％ＣＤＭを有するユードラジットＬ３０Ｄ−５５中のブデソニドの噴霧埋め込みからなる。胃に耐えるポリマー被膜は埋め込みマトリックスと直接接触するので、埋め込みから放出する際の被膜の起こりうる影響を調べることが有益である。胃液に耐える試験は、ＵＳＰ２４論文、Ｄｅｌａｙｅｄ−ｒｅｌｅａｓｅ（Ｅｎｔｅｒｉｃ−ｃｏａｔｅｄ）Ａｒｔｉｃｌｅｓ−Ｇｅｎｅｒａｌ  Ｄｒｕｇ  Ｒｅｌｅａｓｅ  Ｓｔａｎｄａｒｄ，方法Ａにより行った。１０％または２０％（ｍ／ｍ）被覆ポリマーを使用して２時間にわたりシミュレートした胃液で測定できる放出が存在しなかった。ｐＨ６.８に緩衝後、遅れなしに放出が開始した。１０％ＣＤＭ被覆と比べて高い２０％ポリマー被覆により放出特性がほとんど影響されないことが観察された。
【００９９】
図４：１０％および２０％（ｍ／ｍ）ユードラジットＬ３０Ｄ−５５ポリマーを被覆した例５の放出特性を示す図である。０.１ＮＨＣｌ中で２時間および引続きｐＨ６.８に緩衝液を変化して放出する。
【０１００】
図５：浸透圧が異なる溶解媒体（燐酸塩緩衝液ｐＨ６.８）中の試験５の、ユードラジットＮＥ３０Ｄに埋め込まれた（試験３）およびユードラジットＬ３０Ｄ（メチルメタクリレート５０質量％およびメタクリル酸５０質量％のコポリマー）で被覆された作用物質の放出特性を示す図である。
【０１０１】
放出試験、図５のグラフに示されるその結果はペレットからの放出が放出媒体の変化に関してきわめてはげしく挙動することを示す。８０〜３００オスモルの範囲での放出特性に関する浸透圧の作用は実験ではほとんど検出されない。
【０１０２】
例６：本発明によらない、例１の比較例
放出の遅い被膜としてユードラジットＲＬ３０Ｄおよび胃に耐える被膜（ＧＲ）としてユードラジットＬ３０Ｄ−５５を有する例１の比較組成物。質量はｇである。
例６                                  遅い      ＧＲ    
ユードラジットＲＬ３０                ２００      −    
ユードラジットＬ３０Ｄ−５５            −      １６７
タルク                                  ３０      ２５
ＴＥＣ                                  １２      ５
水                                      ２６８    ２０３
合計                                    ５１０    ４００  
被覆乾燥物質（ＣＤＭ）［ｇ］              ６０      ５０
ＣＤＭにもとづく可塑剤                    ２０％    １０％
ＣＤＭにもとづく離型剤                    ５０％    ５０％
分散液の固体含量（ｍ／ｍ）              ２０.４％    ２０％
コア材料にもとづくＣＤＭ                １２％        ２０％  
被覆装置                          Ｓｔｒｅａ１    Ｓｒｅａ１
ノズル直径［ｍｍ］                      ０.８        ０.８
噴霧圧力［バール］                      ０.５        ０.５
バッチ大きさ［ｇ］                      ５００      ２５０
被覆量［ｇ］                            ５１０      ４００
予熱時間［分］                          ５          ５
噴霧時間［分］                          ２１３    １６７
入口空気温度［℃］                      ３４        ４０
出口空気温度［℃］                      ２５        ３０
噴霧速度［ｇ／分］                      ２.４      ２.４
後乾燥時間［分］                        ５        １０  
【０１０３】
図６：浸透性が相違する燐酸塩緩衝液中のユードラジットＲＬ３０Ｄの放出の遅い被膜およびユードラジットＬ３０Ｄ−５５の胃に耐える被膜を有する例６のアミノサリチル酸ペレットの放出特性を示す図である。
すべての放出試験は１００ｒｐｍの速度でＵＳＰ方法２（パドル）により実施した。
【図面の簡単な説明】
【０１０４】
【図１】燐酸塩緩衝液ｐＨ６.８中で被覆されるポリマーの量が異なり、ポリマー：作用物質比が異なる（試験１、２.５：１、試験２、１.６：１）２つのバッチの放出特性を示す図である。
【図２】燐酸塩緩衝液および等張および低張浸透性で被覆されたポリマー３％（ｍ／ｍ）を有する例１の放出特性を示す図である。
【図３】異なるｐＨ値を有する製薬緩衝液中の試験４（ユードラジットＮＥ３０Ｄ中のブデソニド噴霧埋め込み（ポリマー：作用物質比２.５：１）での２０％（ｍ／ｍ）ユードラジットＦＳ３０Ｄ被膜）の放出特性を示す図である。
【図４】１０％および２０％（ｍ／ｍ）ユードラジットＬ３０Ｄ−５５ポリマーを被覆した例５の放出特性を示す図である。
【図５】浸透圧が異なる溶解媒体（燐酸塩緩衝液ｐＨ６.８）中の試験５の、ユードラジットＮＥ３０Ｄに埋め込まれた（試験３）およびユードラジットＬ３０Ｄ（メチルメタクリレート５０質量％およびメタクリル酸５０質量％のコポリマー）で被覆された作用物質の放出特性を示す図である。
【図６】浸透性が相違する燐酸塩緩衝液中のユードラジットＲＬ３０Ｄの放出の遅い被膜およびユードラジットＬ３０Ｄ−５５の胃に耐える被膜を有する例６のアミノサリチル酸ペレットの放出特性を示す図である。
【図１】
0004819362.tif 000002
【図２】
0004819362.tif 000003
【図３】
0004819362.tif 000004
【図４】
0004819362.tif 000005
【図５】
0004819362.tif 000006
【図６】
0004819362.tif 000007